(57)【特許請求の範囲】
【請求項１】
結合剤中に磁化可能粒子を分散してなる磁気層と光学回折効果を有する機密保護層とを含む機密保護要素を少なくともその表面の１つに担持するバリュードキュメントであって、前記機密保護層が少なくとも部分的に前記磁気層上に重畳して施され、該磁気層のほうを向いた前記機密保護層の表面が光学回折効果のある空間的構造を有し、該表面に磁化不能の反射金属層が設けられ、前記金属層(8) と前記磁気層(4)との間には、無機顔料が加えられている有機高分子の層からなりかつ≧７のｐＨ値を有する、陽子の通過を防止するためのバリヤー層(9)が配されており、該バリヤー層は０．５μｍから５μｍの範囲の厚さを有することを特徴とするバリュードキュメント。
【請求項２】
前記金属層(8) が、クロム、銅、銀または金、もしくはそれらの金属の少なくとも２つからなる合金により形成されていることを特徴とする請求項１記載のドキュメント。
【請求項３】
支持体フイルムと該支持体フィルムから剥離可能な転写層とを備えて成る、バリュードキュメントを製造するためのエンボシングホイルであって、
前記転写層は、前記支持体フイルムに隣接し、光学回折効果のある機密保護層として機能すると共に前記支持体フイルムから離れた側の表面に光学回折効果のある空間的構造を有する少なくとも１つの透明ラッカー層と、前記機密保護層の空間的構造上に配された反射金属層と、結合剤中に磁化可能粒子を分散してなる磁気層と、基体への固定に寄与し、前記磁気層により形成されてもよくあるいは前記磁気層に結合される形態で設けられてもよい接着層とを有し、前記金属層(8) と前記磁気層(4)との間には、無機顔料が加えられている有機高分子の層からなりかつ≧７のｐＨ値を有する、陽子の通過を防止するためのバリヤー層(9)が配されており、該バリヤー層は０．５μｍから５μｍの範囲の厚さを有することを特徴とするエンボシングホイル。
【請求項４】
前記金属層(8) が、クロム、銅、銀または金、もしくはそれらの金属の少なくとも２つからなる合金により形成されていることを特徴とする請求項３記載のエンボシングホイル。
【請求項５】
前記金属層(8) が、好ましくは蒸着操作により、真空下で、光学回折作用を有する前記機密保護層(6) の空間的構造(7) に施されていることを特徴とする請求項３または４記載のエンボシングホイル。
【請求項６】
接着層(12)が前記金属層(8) と前記バリヤー層(9) との間に設けられていることを特徴とする請求項３から５いずれか１項記載のエンボシングホイル。
【発明の詳細な説明】
【０００１】
【産業上の利用分野】
本発明はバリュードキュメントに関するものである。
【０００２】
【従来の技術】
この明細書におけるバリュードキュメントという用語は、ある種の価値、例えば紙幣、クレジットカード、入場券または切符等の価値を有するドキュメントを指す。
【０００３】
バリュードキュメントの１つの形態は、例えば米国特許第4,684,795 号の明細書に見られるように、その表面の少なくとも１つに、結合剤中に磁化可能な粒子が分散してなる磁気層と、例えばホログラムまたは計算機生成回折層（すなわち、コンピュータにより生成された回折パターンを有する層）、干渉層または回折格子といった光学回折効果を有する機密保護層とを含む機密保護の特徴または要素を担持する。そのドキュメントにおいて、機密保護層は少なくとも部分的に前記磁気層上に重畳して施され、磁気層の方を向いた前記機密保護層の表面が光学回折効果のある空間的構造を有する。その機密保護層にはさらに磁化不能の反射金属層が設けられている。
【０００４】
本発明はまた、上述した種類のバリュードキュメントの製造に用いることができるエンボシングホイル、さらに詳しくは、限定するものではないが好ましくは熱エンボシングホイル、に関する。そのようなエンボシングホイルは典型的に、支持体フイルムとその支持体フィルムから剥離可能な転写層とを備えて成り、この転写層は、支持体フイルムに隣接し、光学回折効果のある透明ラッカー層の形態にあり、支持体フイルムから離れた側の表面に光学回折効果のある空間的構造を有する少なくとも１つの機密保護層と、機密保護層の空間的構造上に配された反射金属層と、結合剤中に磁化可能粒子を分散してなる磁気層と、基体へ転写層を固定し、磁気層により形成されてもよくあるいはまたその磁気層に結合される形態で設けられてもよい接着層からなる。上述した米国特許第4,684,795 号はまた、そのようなドキュメントをエンボシングホイルの手段により製造する原理を記載しており、一方独国特許第34 22 910 号には、磁気層および光学回折効果を有する機密保護層を有する適切なエンボシングホイルについて詳細に記載されている。
【０００５】
【発明が解決しようとする課題】
従来、バリュードキュメントまたはその種の熱エンボシングホイルの製造は一般的に、光学回折効果のある構造を明確に示すように作用し、機密保護層の対応する模様の表面に施される反射金属層を、真空中での蒸着により施されるアルミニウムまたはアルミニウム合金により形成するという方法を含む。しかしながら、ある状況下においては、反射金属層へのアルミニウムの使用は、特に問題のバリュードキュメントが湿った雰囲気中で用いられる場合、多くの問題を生じ得る。さらに詳しくは、ある環境において、アルミニウム層がその上の少なくともある点で損傷または破壊され、もしくは、少なくとも、例えば変色するといったようなその外観に関して変化するような状況が分かっている。そのことは、機密保護特性の適切な機能に不利に影響する。そのことは特に、光学回折効果を有する機密保護層の構造が、例えばホログラムまたは計算機生成回折構造のような機械読取可能な構造である場合に明確である。
【０００６】
研究により、おそらくドキュメント上のアルミニウムの破壊または損傷は、通常、種々の酸化度の酸化鉄である磁気層の磁化可能粒子が反射金属層のアルミニウムと反応してアルミニウムの腐食を生じさせることに起因していることが分かった。その反応に含まれる正確な機構は知られていない。その損傷は、磁化可能粒子として用いられる酸化鉄顔料が陽子供与体として作用するという事実、また別の要因は、使用される酸化鉄顔料が3.0 から5.5 の範囲にあるｐＨ値を有するという考察に帰すると思われる。その場合、ある環境下において、局部的要素を、アルミニウムへの対応する損傷に関して、磁化可能粒子と反射金属層として作用するアルミニウムとの間に形成することができる。
【０００７】
本発明の目的は、磁化可能粒子が反射金属層に与える影響の結果として反射金属層に生じる損傷または変化に関する前述した問題が少なくとも実質的に低減するバリュードキュメントを提供することにある。
【０００８】
本発明の別の目的は、反射金属層に関する最初の特性が最大限変化しないような改善されたバリュードキュメントを提供することにある。
【０００９】
さらに本発明の別の目的は、反射金属層に関する最初の特性が保持されるバリュードキュメントの製造に用いる熱エンボシングホイル等のエンボシングホイルを提供することにある。
【００１０】
【課題を解決するための手段】
本発明に関して、上述のおよび他の目的は、結合剤中に磁化可能な粒子を分散してなる磁気層と、例えばホログラムまたは計算機生成回折層（すなわち、コンピュータにより生成された回折パターンを有する層）、干渉層または回折格子といった光学回折効果を有する機密保護層とを含む機密保護要素を少なくともその表面の１つに担持する、例えば紙幣、クレジットカード、入場券、切符などのバリュードキュメントにより達成される。その機密保護層は、少なくとも部分的に前記磁気層上に重畳して施され、磁気層のほうを向いた前記機密保護層の表面が光学回折効果のある空間的構造を有し、その上には磁化不能の反射金属層が設けられている。金属層が前記磁気層の磁化可能粒子と反応しない金属により形成され、および／または前記磁化可能粒子が前記金属層と作用するのを防ぐバリヤー層が前記金属層と前記磁気層の間に配されている。
【００１１】
尚、ここで、磁化可能粒子が反射金属層を形成する金属と反応しないという場合、それは真の意味での単なる化学反応の除外を意味するものではないことに言及しておく。この目的はまた、金属層の破壊または損傷を生じさせ得る局部的要素の形成または他の現象の発生のような物理的／化学的反応の発生を防ぐことにある。
【００１２】
それゆえ、本発明は、上述した反応を少なくとも抑制するように別々にまたは組み合わせて用いられる２つの構成を含む。すなわち、磁気層の酸化鉄粒子により及ぼされる対応する影響に十分な抵抗性を有する金属、言い換えれば、実際に酸抵抗性であるか、酸化鉄粒子のような顔料とは局部的要素を形成しない金属を反射層に用いる。一方、金属層と磁気層との間にバリヤー層を追加に設けることにより、磁気層の磁化可能粒子が反射金属層へ影響することを防ぐことができる。そのようなバリヤー層は、本発明によるバリュードキュメントがエンボシングホイルの使用により製造された場合、通常ラッカーの適した層により形成される。
【００１３】
上述したように、上記２つの構成、すなわち特定の金属の使用およびバリヤー層の付設を採用することができることが理解されよう。
【００１４】
本発明の好ましい特徴によると、金属層は、クロム、銅、銀、金、もしくはそれらの金属の少なくとも２つからなる合金により形成される。
【００１５】
本発明の別の好ましい特徴によると、バリヤー層は少なくとも無機顔料が加えられた少なくとも１つの有機高分子の層からなる。使用される高分子は、例えば高分子アクリル樹脂、ポリ塩化ビニリデン、ＰＶＣ、ＰＶＣ共重合体、塩化ゴム、ポリエステル、およびシリコン変性結合剤である。使用される無機顔料は、例えばケイ酸塩および／または二酸化チタンである。そのような組成のバリヤー層は陽子に対してとにかく確かなバッファまたは確かな吸収媒質を形成し、バリヤー層を通して陽子が移行したりそれによって金属層が損傷したりするのを確実に防ぐ。
【００１６】
本発明の別の好ましい特徴によると、バリヤー層は≧７のｐＨ値である。このことは確実に陽子の通過を防ぐ。
【００１７】
本発明のさらに別の好ましい特徴によると、バリヤー層は０．５μｍから５μｍの範囲、好ましくは２μｍから３μｍの範囲の厚さである場合、本発明の目的を達成するのに十分であることが分かった。この厚さは一方では、磁気層の磁化可能粒子に対して反射層を確実に保護するのに十分であり、もう一方では、バリヤー層がそのような小さな厚さである場合、磁気層に蓄積されたデータの読み易さに対して悪影響が出る可能性はほとんどない。
【００１８】
本発明の別の態様によると、前述したおよび他の目的は、好ましくは上述した本発明によるバリュードキュメントを製造するための、支持体フイルムと該支持体フィルムから剥離可能な転写層とを備えてなるエンボシングホイル、特に熱エンボシングホイルであって、前記転写層は、前記支持体フイルムに隣接し、光学回折効果のある、前記支持体フイルムから離れた側の表面に光学回折効果のある空間的構造を有する少なくとも１つの透明ラッカー層の形態にある機密保護層と、前記機密保護層の空間的構造上に配された反射金属層と、結合剤中に磁化可能粒子を分散してなる磁気層と、基体への固定として作用し、前記磁気層により形成されてもよくあるいはまた前記磁気層に結合されてもよい接着層とからなる、エンボシングホイルにより達成される。その金属層は磁気層の磁化可能粒子と反応しない金属により形成され、および／または前記磁化可能粒子が前記金属層と作用するのを防ぐバリヤー層が金属層と磁気層の間に配される。本発明によるエンボシングホイルにおいて、接着層が前記金属層と前記磁気層またはバリヤー層との間に、前記金属層に直接隣接して設けられることにより、その金属層が確実に磁気層またはバリヤー層にそれぞれ接着されることが理解されよう。通常接着層はバリヤー層としては十分ではない。しかしながら、バリヤー層を、同時に接着層としても作用し得るように選択し、そのような組成とすることも可能であるが、その場合、そのようなバリヤー層の比較的強いピグメンテーション（pigmentation）の結果として問題が生じる可能性がある。
【００１９】
本発明のさらなる目的、特徴および長所は、本発明による機密保護特性を有するクレジットカード状のバリュードキュメント、およびバリュードキュメントを製造するためのエンボシングホイルの実施態様に関する以下の記載から明確となる。
【００２０】
【実施例】
以下、図面に示す実施例に基づいて本発明を詳細に説明する。
【００２１】
最初に、例えば打ち出した文字でそのカード保持者の名前２、および３で示した認識番号を前面に担持する従来のプラスチックカード１からなるクレジットカード状の本発明によるバリュードキュメントを示す図１について述べる。そのプラスチックカード１にはその前面に、一方ではそのカードの全幅に亘って広がった磁気片４が、もう一方では、図１および２に明確に示すように、部分的にその磁気片４に重畳するがある部分は磁気片４を超えて配され、図１においては上のほうに、そして図２では左のほうに配された光学機密保護特徴５を含む機密要素または特徴が設けられている。
【００２２】
光学機密保護特徴５は、例えば上述した米国特許第4,684,795 号の明細書に記載された機密保護特徴に従った構成を有する。その特徴５は、光学効果を有し、少なくとも部分的に（図１の内側区域）そしてその下側に光学回折効果を有する構造７が設けられている透明機密保護層６からなる。少なくともその構造７の区域において、光学回折効果を有する機密保護層６には、例えば、真空蒸着によりその機密保護層６の構造７に施されている金属層８が設けられている。その点で、図１および２に示すバリュードキュメントは上述した米国特許第4,684,795 号の明細書に記載されたものと実質的に同一である。
【００２３】
ここで、図１および２に示すドキュメントにおいて、磁気層４と金属層８との間には、９で示され、例えば０．５μｍから５μｍの範囲、好ましくは２μｍから３μｍの範囲の厚さを有するバリヤー層が設けられている。バリヤー層９の目的は、磁気層４中に存在し一般に酸化鉄である磁気顔料が金属層８に影響するのを防ぐことにある。バリヤー層９および図１と図２に示すバリュードキュメントまたはクレジットカードのさらなる層の構成に関して、図３に示すエンボシングホイルのより詳細な説明を以下に述べる。
【００２４】
バリヤー層９を設けるかわりに、金属層８が、例えばクロム、銅、銀、金またはそれらの金属の少なくとも２つの合金である金属のような、磁気層４の磁化可能粒子と反応しない金属から作ることもまた可能である。バリヤー層９を設け、かつ上述したような、磁気層４の磁化可能粒子と反応しない金属から金属層８を作ることもできることが理解されよう。
【００２５】
図１および図２に示したドキュメントまたはクレジットカードの様々な層は、様々な方法により設けられる。例えば、最初に磁気層４をプラスチックカード１に設け、次いでバリヤー層９を、例えば印刷操作により設けることができる。次いで、バリヤー層９が適切な材料からなる場合、おそらく部分的に、それ自体公知の蒸着方法により製造される金属層８により覆われる。続いて、空間的構造を金属層８の区域中に製造しなければならない。その空間的構造を、蒸着によって金属層を設ける操作の前にすでに形成しておくことも同様に可能である。最後に、機密保護層６を、例えば印刷操作を用いて設けることができる。
【００２６】
図１および図２に示したバリュードキュメントは、全ての層、すなわち磁気層４、バリヤー層９、金属層８および保護層６が図３に示すようなエンボシングホイルを用いて１つの作業工程で施される場合、実質的により簡単な方法で製造できる。理論的に、一方が実質的に磁気層のみからなり、他方がバリヤー層、金属層および保護または機密保護層６を含む２つの別々のエンボシングホイルを用いることもできる。例えば図１に示すクレジットカードを２つのエンボシングホイルを用いて製造する場合、そのような方法で行なうことが必要であろう。
【００２７】
全ての機密保護特徴を設けるのに適した、すなわち、反射金属層８に磁気層４と機密保護層６の両方を１つの工程で施すのに適したエンボシングホイルの部分図を示す図３について述べる。
【００２８】
図３を参照すると、そこに示すホイルは既知の方法による担体または支持体フイルム10を含む。参照番号11により認識される転写層は、例えば、好ましくは支持体フイルム10から転写層11の剥離を促進するワックスのような材料からなる剥離層（図示せず）を介して支持体フイルム10上に配される。転写層は、支持体フイルム10に隣接し、光学回折効果のある機密保護層として作用するラッカーの透明カバー層６を有する。支持体フイルム10から離れた表面に、それゆえ図３の下方向に面する表面に、ラッカー層６が、光学回折効果を作り出すことのできるように、少なくとも部分的に、空間的な構造を有する。例えば機密保護層６には、ホログラムまたは計算機生成回折構造、干渉層たまは回折格子の形態の、７で示された構造が設けられる。その構造７は、一般的に支持体フイルム10に設けられた機密保護層６に設けられる。層６を形成するラッカーは、熱可塑性ラッカーまたは架橋結合ラッカーのいずれかである。
【００２９】
次いで、金属層８が、例えば蒸着操作により真空中で、構造７を有する層６の表面に設けられる。さらなる層が確実に反射金属層８に接着されることを保証するために、続いてのさらなる層が設けられる前に、接着層12が金属層８に設けられる。次いで接着層12に、バリヤー層９、磁気層４、および基体（図示せず）上に転写層11を固定するように作用する接着層13が付設される。この点に関して、接着層13はまた、磁気層４が接着に適した特性のものである場合には省略することもできることに言及しておく。
【００３０】
図３に関して、それぞれの厚さの層が図３中の真の大きさとしては示されていないことも注意すべきである。通常の環境においては、機密保護層６の厚さは約0.3μmから1.2μm の範囲にある。例えばクロム、銅、銀、金またはそれらの合金からなる金属層８は、既知の方法で真空蒸着により施され、典型的には約0.01μｍと0.04μｍの厚さである。接着層12は通常約0.2μｍから0.7 μｍの範囲の厚さで施される。すでに述べたように、バリヤー層９は約0.5μｍから５μｍの範囲の厚さを有し、磁気層８は通常４μｍから12μｍの範囲、好ましくは約９μｍの厚さを有する。接着層13の厚さは機密保護層６の厚さにほぼ対応する。
【００３１】
様々な層が、例えば上述した独国特許第34 22 910 号に記載されているように、エンボシングホイルの製造から知られている方法により施される。その点に関して、支持体フイルム10は、例えば、凹刻印刷ロールを用いて様々な層が連続して施される約19μｍから23μｍの範囲の厚さのポリエステルホイルである。これらの層が施された後、必要な乾燥工程が行なわれる。機密保護層６の空間的構造７は、回転エンボシングシリンダーまたはストロークエンボシング工程のいずれかを用いて製造される。
【００３２】
（実施例）
図３に示すエンボシングホイルの様々な層の構成の実施例を以下に述べる。
【００３３】
保護ラッカーまたは機密保護層６：
成分                              重量部
高分子ＰＭＭＡ樹脂                  2000
無油シリコンアルキド                 300
非イオン湿潤剤                        50
メチルエチルケトン                   750
低粘度ニトロセルロース             12000
トルエン                            2000
ジアセトンアルコール                2500
金属層８：
この層は真空蒸着により施され、クロム、銅、銀、または金、もしくはそれらの合金からなる。
【００３４】
接着層：
成分                              重量部
高分子ＰＭＭＡ樹脂                  1200
メチルエチルケトン                  3400
トルエン                            1000
艶消し剤                             100
バリヤー層９：
成分                              重量部
メチルエチルケトン                    30
トルエン                              35
エチルアルコール                      15
塩化ビニル−酢酸ビニル共重合体
（ＭＰ：＞65℃）                      11
不飽和ポリエステル樹脂
（ＭＰ：100 ℃、ｄ＝1.24ｇ／ｃｍ３  ）   3
シリコンポリエステル樹脂
（ｄ＝1.18ｇ／ｃｍ３  ）                 2
疎水化シリカ
（水の５％スラリーでｐＨ≧７）         4
磁気層４：
この層は、ポリウレタン結合剤中の針状γＦｅ２  Ｏ３  磁石顔料の分散物、様々なラッカー添加剤およびメチルエチルケトンとテトラヒドロフランからなる溶媒混合物よりなる。
【００３５】
しかしながら磁気層は必ずしもそのような組成である必要はない。Ｆｅ２  Ｏ３  顔料のかわりに、他の磁気顔料、例えばＣｏドープト（Ｃｏ−ｄｏｐｅｄ）磁気酸化鉄または他の良好に分散された磁気材料（Ｓｒ、Ｂａ−フェライト）を使用することもできる。金属層８への良好な直接的接着力によって接着層12を省略することができるように磁気層の結合剤の組合せを選択することもできる。これは、バリヤー層が省略された場合に重要となり得る。
【００３６】
接着層13：
層13は例えば既知の熱接着層である。しかしながら、常にその層が付設される必要はない。その問題は、エンボシングホイルが打ち出される基体の組成による。例えばその基体が、一般的なクレジットカードの場合のように、ＰＶＣからなる場合、通常、熱接着層を省略することが可能である。
【００３７】
図３に示すようなエンボシングホイルを付設するため、エンボシングホイルをその転写層11の側からプラスチックカード１上または対応して保護される別のドキュメント上に配し、次いで熱を加えながらそのカードまたはドキュメントに押し付ける。その状態で、転写層11は、接着層13または対応する接着磁気層４により、保護すべきドキュメントの対応表面に結合される。一方、加えた熱の効果の結果として、転写層11は支持体フイルム10から剥離される。その剥離は、転写層11と支持体フイルム10との間に付加的なワックス状剥離層または分離層がある場合に、特に促進される。
【００３８】
上述したドキュメントおよび方法並びに組成は本発明の原理の実施態様と説明のために述べられたものであり、様々な改良と変更が本発明の思想と範囲から逸脱せずになされることが理解されよう。
【図面の簡単な説明】
【図１】本発明による機密保護特徴を有するクレジットカードの平面図
【図２】図１に示すクレジットカードの線分II-II に沿った断面図
【図３】熱エンボシングホイルの切出し断面図
【符号の説明】
１    プラスチックカード
２    カード保持者の名前
３    認識番号
４    磁気片
５    光学機密保護特徴
６    透明機密保護層
７    構造
８    金属層
９    バリヤー層
10    支持体フイルム
11    転写層
12、13    接着層
【図１】
0003877337.tif 000002
【図２】
0003877337.tif 000003
【図３】
0003877337.tif 000004